(57)【特許請求の範囲】
【請求項１】
アルキル基の炭素数１〜１２の（メタ）アクリル酸アルキル（Ａ）１００重量部、活性水素基を有するビニル系モノマー（Ｂ）０．０１〜２０重量部、活性水素基を有しない増粘用ポリマー（Ｃ）、ビニル系モノマー（Ｂ）が有する活性水素基と反応しうる官能基を１分子中に２個以上有する架橋性化合物（Ｄ）および光開始剤（Ｅ）を含有してなり、
増粘用ポリマー（Ｃ）が、重量平均分子量３０万〜４００万の（メタ）アクリル酸アルキル（Ａ）の重合体又は共重合体であり、
増粘用ポリマー（Ｃ）の含有量が、（メタ）アクリル酸アルキル（Ａ）、ビニル系モノマー（Ｂ）及び増粘用ポリマー（Ｃ）の合計１００重量％中、５〜４０重量％であり、
架橋性化合物（Ｄ）の含有量が、（メタ）アクリル酸アルキル（Ａ）、ビニル系モノマー（Ｂ）及び増粘用ポリマー（Ｃ）の合計１００重量部に対して、０．０１〜１０重量部であり、
光開始剤（Ｅ）の含有量が、（メタ）アクリル酸アルキル（Ａ）及びビニル系モノマー（Ｂ）の合計１００重量部に対して、０．０１〜５重量部であることを特徴とする光重合性接着剤組成物。
【請求項２】
アルキル基の炭素数１〜１２の（メタ）アクリル酸アルキル（Ａ）および活性水素基を有しない増粘用ポリマー（Ｃ）として、アルキル基の炭素数１〜１２の（メタ）アクリル酸アルキル（Ａ）の部分重合物を用いることを特徴とする請求項１記載の光重合性接着剤組成物。
【請求項３】
活性水素基が、水酸基および／またはカルボキシル基であることを特徴とする請求項１または２記載の光重合性接着剤組成物。
【請求項４】
請求項１〜３のいずれかに記載の光重合性接着剤組成物の塗工物を、紫外線照射することにより得られる硬化物からなる接着層。
【請求項５】
請求項４記載の接着層が、基材の片面または両面に設けられている感圧性接着シート。
【発明の詳細な説明】
【０００１】
【発明の属する技術分野】
本発明は光重合性接着剤組成物に関する。また本発明は、当該光重合性接着剤組成物を紫外線照射することで得られる硬化物からなる接着層、さらには当該接着層を有する感圧性接着シートに関する。
【０００２】
【従来の技術】
従来、感圧性接着シートに用いられるアクリル系感圧性接着剤としてはアクリル酸アルキルを主成分としたモノマー成分を溶液重合することにより調製されたものをベースポリマーとして用いてきたが、近年では、大気汚染や環境問題等を考慮して、紫外線照射によりモノマー成分を硬化させて接着層を形成させる光重合性接着剤組成物も利用されている。光重合性接着剤組成物はアクリル酸アルキルのモノマー成分（単官能モノマー）を主成分とした無溶剤型組成物であり、特に安全面、環境面で有利である。
【０００３】
この光重合性接着剤組成物を利用した接着シートの接着層は、一般的には、モノマー成分を塗工に適した粘度に調整したもの（粘度を高めたモノマーシロップ）を、基材上に塗工し、紫外線照射により硬化させることにより形成される。モノマー成分をモノマーシロップにする方法としては、モノマー成分に増粘用ポリマーを溶解させる方法、モノマー成分を部分的に重合して重合率数％から数十％の部分重合物とする方法、モノマー成分に疎水性シリカなどの粉末を添加する方法が用いられる。前記モノマーシロップ中に存在している増粘用ポリマー等は、通常、重量平均分子量が約３０万以上の高分子量体であり、接着剤のベースポリマーとなりうるものが賞用される。
【０００４】
また、光重合性接着剤組成物には、前記モノマーシロップに光開始剤を加える他に、その紫外線硬化物が架橋構造となるように多官能モノマー等が添加されている。このような光重合性接着剤組成物の紫外線硬化反応において、架橋構造は多官能モノマーとモノマーシロップ中のモノマー成分（単官能モノマー）の反応により形成されるため、モノマーシロップ中の増粘用ポリマー等の高分子量体は架橋には関与せず、得られる硬化物中に未架橋成分として存在する。通常、このような増粘用ポリマー等の高分子量体を硬化物中に存在させることにより、当該硬化物は初期タック、接着力、凝集力の接着特性のバランスのよい接着層を形成することができる。
【０００５】
一般的に、接着特性のバランスの取れた接着層は、前記硬化物のゲル分率が２０〜６０重量％のもの、言い換えれば前記増粘用ポリマー等の高分子量体の未架橋成分を８０〜４０％重量程度の割合で含むものが望まれる。すなわち、接着層の接着特性は得られる硬化物中の前記未架橋成分の割合が大きな影響を有している。また接着特性には未架橋成分である増粘用ポリマー等の高分子量体も大きく影響している。
【０００６】
前記光重合性接着剤組成物の硬化物のゲル分率は、一般的に単官能モノマーと多官能モノマーの添加量にて所望値になるようにコントロールされる。しかしながら、前記硬化物のゲル分率は、多官能モノマーの添加量によって大きく変動するため、多官能モノマーの添加量により前記硬化物のゲル分率をコントロールすることは困難であった。特にゲル分率５０重量％以下の硬化物を得ようとする場合には、そのコントロールが困難であった。また、多官能モノマーと単官能モノマーの共重合反応によって形成される架橋構造は、光開始剤の使用量や紫外線照射条件等の重合条件により変動し易やすいため、所望のゲル分率を有し、バランスのよい接着特性の硬化物を安定して得ることは困難であった。
【０００７】
前記多官能モノマーを用いた場合のゲル分率に係わる問題を解決する方法としては、前記モノマーシロップとして、側鎖にカルボキシル基等の官能基を導入した高分子量体（増粘用ポリマーや単官能モノマーの部分重合体）を用い、かつ多官能モノマーを用いる代わりに前記高分子量体が有する官能基と反応しうる官能基を２個以上有する架橋性化合物を添加して、モノマーシロップを架橋させる後架橋法が有効であることが知られている。しかしながら、後架橋法では、増粘用ポリマー等の重合度の大きいポリマー鎖が架橋されやすいため、硬化物中の未架橋成分は前記高分子量体よりも分子量の低いポリマー（紫外線により硬化生成したポリマー）のみとなる。したがって、後架橋法を採用すると、得られる硬化物中に含まれる未架橋成分は、多官能モノマーによる架橋法を採用した場合の未架橋成分よりも低分子量な成分となる。そのため、後架橋法を採用した光重合性接着剤組成物中のモノマー成分（単官能モノマー）組成やその硬化物のゲル分率が、多官能モノマーによる架橋法を採用した光重合性接着剤組成物と同程度のものであっても接着力や凝集力が劣る接着層になりやすい。
【０００８】
【発明が解決しようとする課題】
本発明は、照射条件等により殆ど影響されることなく、接着力、凝集力等のバランスに優れた接着層を安定して形成しうる光重合性接着剤組成物を提供することを目的とする。また本発明は、当該光重合性接着剤組成物を紫外線照射することで得られる接着層、さらには当該接着層を有するシート状やテープ状などの形態として使用される感圧性接着シートを提供することを目的とする。
【０００９】
【課題を解決するための手段】
本発明者らは、上記課題を解決すべく鋭意検討した結果、下記組成物により前記目的を達成できることを見出し、本発明を完成するに至った。
【００１０】
すなわち、本発明は、アルキル基の炭素数１〜１２の（メタ）アクリル酸アルキル（Ａ）、活性水素基を有するビニル系モノマー（Ｂ）、活性水素基を有しない増粘用ポリマー（Ｃ）、ビニル系モノマー（Ｂ）が有する活性水素基と反応しうる官能基を１分子中に２個以上有する架橋性化合物（Ｄ）および光開始剤（Ｅ）を含有してなることを特徴とする光重合性接着剤組成物、に関する。
【００１１】
前記本発明では、モノマーシロップ中に含まれる高分子量体として、活性水素基を有しない増粘用ポリマー（Ｃ）を用いているため、硬化物中において増粘用ポリマー（Ｃ）は架橋性化合物（Ｄ）により後架橋されず、しかも架橋構造を形成することなく存在するため、当該硬化物は接着力、凝集力等のバランスに優れた接着層を形成する。また、架橋性化合物（Ｄ）を用いた後架橋による硬化は、照射条件等により殆ど影響されることなく安定して、同程度のゲル分率の硬化物（接着層）を形成する。なお、光重合性接着剤組成物において、架橋構造は、（メタ）アクリル酸アルキル（Ａ）とビニル系モノマー（Ｂ）が紫外線照射により共重合するとともに、ビニル系モノマー（Ｂ）と架橋性化合物（Ｄ）が反応することにより形成される。
【００１２】
また、前記光重合性接着剤組成物において、アルキル基の炭素数１〜１２の（メタ）アクリル酸アルキル（Ａ）および活性水素基を有しない増粘用ポリマー（Ｃ）として、アルキル基の炭素数１〜１２の（メタ）アクリル酸アルキル（Ａ）の部分重合物を用いることができる。
【００１３】
本発明では、モノマーシロップ中に含まれる増粘用ポリマー（Ｃ）を、（メタ）アクリル酸アルキル（Ａ）を部分重合することにより調製することもできる。架橋性化合物（Ｄ）による後架橋により形成される硬化物中においても、当該部分重合物は架橋構造を形成することなく存在し、当該硬化物は接着力、凝集力等のバランスに優れた接着層を形成する。なお、前記部分重合物を用いた場合、架橋構造は、部分重合していない（メタ）アクリル酸アルキル（Ａ）とビニル系モノマー（Ｂ）が紫外線照射により共重合するとともに、ビニル系モノマー（Ｂ）と架橋性化合物（Ｄ）が反応することにより形成される。
【００１４】
前記光重合性接着剤組成物において、活性水素基が、水酸基および／またはカルボキシル基であることが好ましい一態様である。活性水素基としては、水酸基、カルボキシル基が、架橋性化合物（Ｄ）との反応性がよく好ましい。
【００１５】
また本発明は、前記光重合性接着剤組成物の塗工物を、紫外線照射することにより得られる硬化物からなる接着層、に関する。さらには本発明は、前記接着層が、基材の片面または両面に設けられている感圧性接着シート、に関する。
【００１６】
前記光重合性接着剤組成物の紫外線照射による硬化物は、所望のゲル分率の架橋構造を有する接着層を安定して形成するが、硬化物中には増粘用ポリマー（Ｃ）を未架橋成分として含有しており、接着力、凝集力等、さらには初期タック等の接着特性のバランスに優れた接着層を形成する。これら接着層は、感圧性接着シートとして賞用される。
【００１７】
【発明の実施の形態】
本発明におけるアルキル基の炭素数１〜１２の（メタ）アクリル酸アルキル（Ａ）は、感圧接着剤としてのベースポリマーを構成するモノマーであり、アルキル基は直鎖アルキル基または分岐鎖アルキル基のいずれでもよい。（メタ）アクリル酸アルキル（Ａ）は１種を単独でまたは２種以上併用して用いることができる。なお、（メタ）アクリル酸アルキルとは、アクリル酸アルキルおよび／またはメタクリル酸アルキルを意味し、以下（メタ）は同様の意味である。（メタ）アクリル酸アルキル（Ａ）の具体的な例としては、たとえば、（メタ）アクリル酸メチル、（メタ）アクリル酸ブチル、（メタ）アクリル酸２−エチルヘキシル、（メタ）アクリル酸イソオクチル、（メタ）アクリル酸イソノニルなどがあげられる。
【００１８】
活性水素基を有するビニル系モノマー（Ｂ）の活性水素基としては、特に制限されないが、水酸基またはカルボキシル基があげられる。水酸基を有するビニル系モノマー（Ｂ）としては、例えば、（メタ）アクリル酸ヒドロキシエチル、（メタ）アクリル酸ヒドロキシプロピル、（メタ）アクリル酸ポリエチレングリコールモノエステル、（メタ）アクリル酸ポリプロピレングリコールモノエステル、分子末端に水酸基を有する（メタ）アクリル酸オリゴエステルなどがあげられる。カルボキシル基を有するビニル系モノマー（Ｂ）としては、アクリル酸、メタクリル酸、（メタ）アクリル酸カルボキシエチル、分子末端にカルボキシル基を有する（メタ）アクリル酸オリゴエステルなどがあげられる。
【００１９】
前記（メタ）アクリル酸アルキル（Ａ）とビニル系モノマー（Ｂ）の割合は、、その共重合体のガラス転移温度が−１０℃以下になるように一般的に調製される。通常、ビニル系モノマー（Ｂ）は、架橋性化合物（Ｄ）との反応性を確保するため、（メタ）アクリル酸アルキル（Ａ）１００重量部に対して、０．０１〜２０重量部程度、さらには０．１〜１０重量部程度用いられる。
【００２０】
また、本発明では、（メタ）アクリル酸アルキル（Ａ）とビニル系モノマー（Ｂ）をモノマー成分として用いるが、モノマー成分には、本発明の目的を損なわない範囲で、その他の任意モノマーを含めることができる。任意モノマーとしては、アクリルアミド、アクリロニトリル、アクリロイルモルホリン、イソボルニルアクリレート、スチレン等を例示できる。これら任意モノマーは、（メタ）アクリル酸アルキル（Ａ）１００重量部に対して、２０重量部以下の割合で使用することができる。
【００２１】
活性水素基を有しない増粘用ポリマー（Ｃ）としては、上記モノマー成分に膨潤、溶解可能なポリマーであれば特に限定されるものではないが、感圧接着剤等のベースポリマーとして使用されているものが好ましい。増粘用ポリマー（Ｃ）としては、たとえば、前記（メタ）アクリル酸アルキル（Ａ）の重合体または共重合体であるポリ（メタ）アクリル酸アルキルや、（メタ）アクリル酸アルキル（Ａ）と活性水素基を有しないビニル系モノマーを共重合して得られるアクリル系共重合体があげられる。活性水素基を有しないビニル系モノマーとしては、アクリルアミド、アクリロニトリル、アクリロイルモルホリンなどを例示できる。その他、増粘用ポリマー（Ｃ）としては、スチレンブタジエンゴム（ＳＢＲ）、イソプレンゴム、スチレンブタジエンブロック共重合体（ＳＢＳ）、エチレン−酢酸ビニル共重合体などが用いられる。また、この増粘用ポリマーの重量平均分子量は、３０万から４００万であることが好ましい。３０万未満では、増粘用ポリマーを未架橋成分とする効果が乏しくなる場合があり、４００万を超えると前記モノマー成分に溶解させることが困難となる場合がある。
【００２２】
これら増粘用ポリマー（Ｃ）は、（メタ）アクリル酸アルキル（Ａ）とビニル系モノマー（Ｂ）を含有するモノマー成分の粘度を塗工に適した粘度（通常、常温で３００〜２００００センチポイズ）に調整してモノマーシロップにするためにも用いられる。増粘用ポリマー（Ｃ）の添加量は、前記粘度になる範囲で適宜に調整されるが、通常、前記モノマー成分に増粘用ポリマー（Ｃ）を配合したモノマーシロップ中、５〜４０重量％とするのが好ましい。５重量％未満では粘度が低すぎたり、また接着層の初期タック、接着力、凝集力のバランスが取りにくくなる。４０重量％を超えると粘度が高すぎて塗工に適さない場合が生じやすい。増粘用ポリマー（Ｃ）の添加量は、モノマーシロップ中１０〜２０重量％であるのがより好ましい。
【００２３】
架橋性化合物（Ｄ）は、ビニル系モノマー（Ｂ）が有する活性水素基と反応しうる官能基を１分子中に２個以上有するものを用いる。架橋性化合物（Ｄ）は、（メタ）アクリル酸アクリル（Ａ）とビニル系モノマー（Ｂ）を紫外線照射することにより得られる共重合体の側鎖の活性水素基を架橋するために用いるものである。このような架橋性化合物（Ｄ）が有する活性水素基と反応しうる官能基としてはイソシアネート基、エポキシ基、アジリジニル基、オキザゾリン基、カルボジイミド基等があげられる。架橋性化合物（Ｄ）が有する前記官能基は、ビニル系モノマー（Ｂ）の有する活性水素基に応じて適宜に選択される。好ましい例として、たとえば、ビニル系モノマー（Ｂ）の有する活性水素基がカルボキシル基の場合には、架橋性化合物（Ｄ）の官能基はイソシアネート基、エポキシ基があげられ、ビニル系モノマー（Ｂ）の有する活性水素基が水酸基の場合には、架橋性化合物（Ｄ）の官能基はイソシアネート基があげられる。特に、ビニル系モノマー（Ｂ）の有する活性水素基がカルボキシル基で、架橋性化合物（Ｄ）の官能基がイソシアネート基が好ましい。
【００２４】
前記官能基を有する架橋性化合物（Ｄ）の具体例としては、たとえば、多官能イソシアネート化合物（例えば日本ポリウレタン製、商品名：コロネートシリーズ）、多官能エポキシ化合物（例えば三菱瓦斯化学社製、商品名：テトラッドＤ）、多官能アジリジニル化合物（例えば日本触媒社製、ケミタイトシリーズ）、などを例示することができる。
【００２５】
架橋性化合物（Ｄ）の含有量は、光重合性接着剤組成物を紫外線照射して得られる硬化物のゲル分率が２０〜７０重量％になるように適宜に調整すればよい。ゲル分率が２０重量％未満では凝集力が十分でない場合があり、またゲル分率が７０重量％を超えると多官能モノマーによる架橋でも添加量や重合条件でのゲル分率のばらつきが小さくなり本発明の有効性が乏しく、また高分子体の割合が少なく接着特性の点でも好ましくない。なお、架橋性化合物（Ｄ）の含有量は、通常、モノマーシロップ１００重量部に対して、０．０１〜１０重量部、好ましくは０．０５〜５重量部である。
【００２６】
光開始剤（Ｅ）は、紫外線照射により前記モノマー成分をラジカル重合させることが可能なものが用いられる。たとえば、ベンゾインメチルエーテルやベンゾインイソプロピルエーテル、２，２−ジメトキシ−１，２−ジフェニルエタン−１−オンなどのベンゾインエーテル、アニソールメチルエーテルなどの置換ベンゾインエーテル、２，２−ジエトキシアセトフェノン、２，２−ジメトキシ−２−フェニルアセトフェノン、１−ヒドロキシ−シクロヘキシル−フェニル−ケトンなどの置換アセトフェノン、２−メチル−２−ヒドロキシプロピオフェノンなどの置換アルファーケトール、２−ナフタレンスルフォニルクロライドなどの芳香族スルフォニルクロライド、１−フェニル−１，１−プロパンジオン−２−（ｏ−エチキシカルボニル）−オキシムなどの光活性オキシム、アシルフォスフィンオキサイドなどがあげられる。これら光開始剤（Ｅ）は単独でも２種類以上を併用して用いても良い。光開始剤（Ｅ）の使用量は、前記モノマー成分１００重量部に対して、０．０１〜５重量部、好ましくは０．１〜３重量部の割合で用いられる。
【００２７】
本発明の光重合性接着剤組成物は、前記成分（Ａ）〜（Ｅ）をそれぞれ配合することにより調製することができる。その他、本発明の光重合性接着剤組成物は、増粘用ポリマー（Ｃ）を、（メタ）アクリル酸アルキル（Ａ）を部分重合することにより調製しておき、これに、前記成分（Ｂ）、（Ｄ）、（Ｅ）を配合することにより調製することもできる。部分重合物中には、増粘用ポリマー（Ｃ）としてのポリ（メタ）アクリル酸アルキルのほか、未反応の（メタ）アクリル酸アルキル（Ａ）を含んでいる。なお、（メタ）アクリル酸アルキル（Ａ）の部分重合に成分（Ｅ）を用いた場合には、別途、成分（Ｅ）を配合する必要はない。
【００２８】
（メタ）アクリル酸アルキル（Ａ）の部分重合は、（メタ）アクリル酸アルキル（Ａ）の重合率が５〜４０％となり、前記部分重合物中のポリ（メタ）アクリル酸アルキルが、増粘用ポリマー（Ｃ）の前記割合になるよう反応を行う。前記重合率は、部分重合物を約１精秤した値と、１３０℃で３時間乾燥させて揮発分を揮発させて再精秤した値から、重合率（％）＝（乾燥後重量／乾燥前重量）×１００、により算出した値である。
【００２９】
また、本発明の光重合性接着剤組成物は、モノマー成分の紫外線照射により得られる共重合体の架橋を架橋性化合物（Ｄ）にて行うものであるが、任意成分として補助的に多官能モノマーを添加して架橋させることもできる。紫外線重合においては酸素による重合阻害を抑制するために、基材に光重合性接着剤組成物を塗工した後、塗工した組成物表面を離型処理した光透過性のあるフィルムで覆って重合を実施する場合がある。架橋性化合物（Ｄ）による架橋は、その架橋反応進行に養生時間を要する場合があるため、紫外線重合後直ちに表面を覆ったフィルムを剥がす際に凝集力が十分に得られておらず、接着剤層が破壊されてしまう場合がある。このような場合に多官能モノマーを補助的に用いることが有効である。このような多官能モノマーとしては、例えばヘキサンジオールジ（メタ）アクリレート、トリメチロールプロパントリ（メタ）アクリレートなどをあげることができる。この場合の多官能モノマー添加量は、添加量が少ないと補助的に用いる効果に乏しく、逆に多すぎると多官能モノマーによる架橋度が多くなり、バラツキが多くなってしまう。このため多官能モノマー添加量は、モノマー成分（Ａ＋Ｂ）の総和を１００モル部として０．００１〜０．１モル部とすることが好ましい。
【００３０】
また、本発明の光重合性接着剤組成物には上記成分（Ａ）〜（Ｅ）の他に、任意成分として、粘着付与剤、可塑剤、軟化剤、充填剤、顔料、染料などの従来公知の各種の添加剤を、その光重合性を著しく阻害しない範囲内で適宜配合する事が出来る。
【００３１】
本発明の光重合性接着剤組成物は、その塗工物を、紫外線を照射して光重合させることにより硬化させ、接着層を形成する。接着層は、それ自体が感圧接着性を有し、粘着化されたアクリル系感圧接着層となる。塗工物は被着体上に直接塗工してもよく、または一旦剥離紙上に塗工し硬化させることもできる。剥離紙上に形成された接着層は被着体に転写することができる。紫外線照射量は４００〜３０００ｍＪ／ｃｍ2 程度である。この時の接着層の厚さは任意であるが、一般的には２０〜２００μｍ程度である。
【００３２】
また、被着体や剥離紙上に塗工する代わりに、ポリエステルフィルムなどの合成樹脂フィルムや繊維基材などの各種基材を使用し、この基材の片面または両面に塗設して、これを上記同様に紫外線照射する事により、シート状やテープ状などの形態とした接着シート類とすることができる。
【００３３】
【実施例】
以下に、本発明の実施例を記載してより具体的に説明する。各例中、部および％はいずれも重量基準である。接着テープの特性評価は以下の方法で行った。
【００３４】
＜ゲル分率＞
硬化物のゲル分率は、硬化物の所定量（約０．１ｇ）の秤量重量値（Ｗ1 ）と、これを酢酸エチル中、室温で３日間浸漬した後に取り出し、１３０℃で３時間乾燥後の重量値（Ｗ2 ）から、（Ｗ2 ／Ｗ1 ）×１００を算出した値である。
【００３５】
＜接着力＞
感圧接着剤シートを２５μｍのポリエチレンテレフタレートフィルムに貼り合わせたものを試料テープとしＪＩＳＺ−１５２２に準じ，被着体としてステンレス板を用いて接着力（Ｎ／２０ｍｍ）を測定した。
【００３６】
＜凝集力＞
感圧接着剤シートを２５μｍのポリエチレンテレフタレートフィルムに貼り合わせたものを１０ｍｍ幅に切断し試料テープとした。この試料テープをベークライト板の下端に１０×２０ｍｍの面積で貼りつけ、２ｋｇローラを１往復させて圧着させた。８０±１℃に保たれた試験機内にべークライト板を取り付け、２０分間放置した後、５００ｇの荷重をかけ始め、試料テープがべークライト板からずれ落ちるまでの時間を測定した。なお、１時間経過してもずれ落ちない場合は、ずれた距離を０．１ｍｍの単位で測定した。
【００３７】
実施例１
エマルション重合により重量平均分子量が１３０万のアクリル系ポリマー（アクリル酸ブチル８５％、アクリロニトリル１５％）を作成した。このアクリル系ポリマーを塩析、沈殿によって取出し乾燥を行い増粘用ポリマーとした。
【００３８】
アクリル酸ブチル９５部、アクリル酸５部、アクリル酸ヒドロキエチル０．２部および光開始剤としてイルガキュア６５１（チバ・スペシャリティ・ケミカルズ社製）０．１部とイルガキュア１８４（チバ・スペシャリティ・ケミカルズ社製）０．１部からなるモノマー成分に、前記増粘用ポリマーを１５％含有するように増粘用ポリマーを配合し均一溶解させてモノマーシロップとした。このモノマーシロップ１００部に、エポキシ系架橋剤としてテトラッドＣ（三菱瓦斯化学（株）製）０．０８部を添加し均一に混合して光重合性接着剤組成物を調製した。
【００３９】
実施例２
アクリル酸ブチル９５部、アクリロイルモルホリン５部およびイルガキュア６５１（チバ・スペシャリティ・ケミカルズ社製）０．２部の組成物を４つ口フラスコに仕込み、窒素雰囲気下で紫外線を照射して、重合率１１％の部分重合物（シロップ，重量平均分子量２６０万）を得た。この部分重合物にアクリル酸２部、エポキシ架橋剤としてテトラッドＣ（三菱瓦斯化学（株）製）０．０８部を添加し均一混合して光重合性接着剤組成物を調製した。
【００４０】
比較例１
アクリル酸ブチル９５部、アクリル酸５部およびイルガキュア６５１（チバ・スペシャリティ・ケミカルズ社製）０．２部の組成物を４つ口フラスコに仕込み、窒素雰囲気下で紫外線を照射して、重合率１０．５％の部分重合物（シロップ，重量平均分子量２９０万）を得た。この部分重合物に多官能モノマーとしてトリメチロールプロパントリアクリレート０．１５部を添加し均一混合して光重合性接着剤組成物を調製した。
【００４１】
比較例２
アクリル酸ブチル９５部、アクリル酸５部およびイルガキュア６５１（チバ・スペシャリティ・ケミカルズ社製）０．２部の組成物を４つ口フラスコに仕込み、窒素雰囲気下で紫外線を照射して、重合率１０．５％の部分重合物（シロップ，重量平均分子量２９０万）を得た。この部分重合物にエポキシ架橋剤としてテトラッドＣ（三菱瓦斯化学（株）製）０．０８部を添加し均一混合して光重合性接着剤組成物を調製した。
【００４２】
実施例および比較例で得られた光重合性接着剤組成物を、低接着性剥離処理がされた厚さ２５μｍのポリエチレンテレフタレートフィルムに光照射後の硬化物の厚さが５０μｍとなるように塗布し、更にその上に厚さ３８μｍの離型処理されたポリエチレンテレフタレートを被せた。このシートをメタルハライドランプにて紫外線照射して、光重合性接着剤組成物を硬化させて感圧性接着シートを得た。メタルハライドランプによる紫外線照射条件は、最大照度：５０ｍＷ／ｃｍ2 、光量：２０００ｍＪ／ｃｍ2 の場合と、最大照度：１００ｍＷ／ｃｍ2 、光量：２０００ｍＪ／ｃｍ2 の場合の二条件で行った。各感圧性接着シートにつき、そのゲル分率と、接着力、凝集力の接着特性を調べた。その結果を表１に示す。
【００４３】
【表１】
0004518450.tif 000002
表１から、本発明の実施例の感圧性接着シートは、紫外線照射によるゲル分率のバラツキが小さく、なお且つ接着力と凝集力のバランスがよいことがが分かる。一方、比較例１では、紫外線照射量により硬化物のゲル分率が異なり、またゲル分率によっては保持力が悪い。また比較例２では異なる紫外線照射量によっても硬化物のゲル分率は安定しているが、保持力が悪い。